(57)【要約】  亜鉛、コバルト、ニオブ、ジルコニウム、カドミウム、銅、ニッケル、クロム、バナジウム、チタン、モリブデン、マグネシウム、鉄及びアルミニウムからなる群から選ばれる少なくとも１種の金属原子を含む物質（Ａ）（ただし、金属有機構造体を除く。）と、前記金属原子に配位して結晶体を生成可能な金属配位部を２つ以上有し、前記金属配位部が、カルボキシ基、及び金属有機構造体部位からなる群から選ばれる少なくとも１種である有機物（Ｂ）と、刺激により反応又は相転移し、前記物質（Ａ）の金属原子への前記有機物（Ｂ）の金属配位部の配位を促進可能となる配位促進剤（Ｃ）と、を含む組成物。【特許請求の範囲】
【請求項１】
亜鉛、コバルト、ニオブ、ジルコニウム、カドミウム、銅、ニッケル、クロム、バナジウム、チタン、モリブデン、マグネシウム、鉄及びアルミニウムからなる群から選ばれる少なくとも１種の金属原子を含む物質（Ａ）（ただし、金属有機構造体を除く。）と、
前記金属原子に配位して結晶体を生成可能な金属配位部を２つ以上有し、前記金属配位部が、カルボキシ基、及び金属有機構造体部位からなる群から選ばれる少なくとも１種である有機物（Ｂ）と、
刺激により反応又は相転移し、前記物質（Ａ）の金属原子への前記有機物（Ｂ）の金属配位部の配位を促進可能となる配位促進剤（Ｃ）と、
を含む組成物。
【請求項２】
前記刺激が、熱、光、水及び酸素からなる群から選ばれる少なくとも１種である請求項１に記載の組成物。
【請求項３】
前記配位促進剤（Ｃ）は、２５℃において固体であり、ｐＫａが１〜２０である請求項１又は２に記載の組成物。
【請求項４】
前記配位促進剤（Ｃ）は、アミン−ボラン錯体、ジシアンジアミド、ヒドラジド、イミン、オキサゾリジン、ピリジン、室温で結晶状態の三級アミン、ケトプロフェンアミン塩、酸化カルシウム、及び鉄からなる群から選ばれる少なくとも１種である請求項１〜３のいずれか一項に記載の組成物。
【請求項５】
前記物質（Ａ）の金属原子に前記有機物（Ｂ）の金属配位部が配位してなる結晶体の含有量が９９質量％以下である請求項１〜４のいずれか一項に記載の組成物。
【請求項６】
前記物質（Ａ）の金属原子に前記有機物（Ｂ）の金属配位部が配位してなる結晶体の含有量が５０質量％以下である請求項１〜４のいずれか一項に記載の組成物。
【請求項７】
前記物質（Ａ）の金属原子に前記有機物（Ｂ）の金属配位部が配位してなる結晶体の含有量が１０質量％以下である請求項１〜４のいずれか一項に記載の組成物。
【請求項８】
前記物質（Ａ）の金属原子に前記有機物（Ｂ）の金属配位部が配位してなる結晶体の含有量が１質量％以下である請求項１〜４のいずれか一項に記載の組成物。
【請求項９】
前記有機物（Ｂ）が、前記金属配位部を１つ以上有する芳香環を有する請求項１〜８のいずれか一項に記載の組成物。
【請求項１０】
前記有機物（Ｂ）が、前記金属配位部を２つ以上有する芳香環を有する請求項１〜８のいずれか一項に記載の組成物。
【請求項１１】
前記金属配位部がカルボキシ基である請求項１０に記載の組成物。
【請求項１２】
前記有機物（Ｂ）の分子量が１００以上である請求項１〜１１のいずれか一項に記載の組成物。
【請求項１３】
前記有機物（Ｂ）が、主鎖部位と、前記主鎖部位に結合したペンダント部位とを有し、前記ペンダント部位に前記金属配位部を含む重合体である請求項１〜１２のいずれか一項に記載の組成物。
【請求項１４】
前記主鎖部位が、ポリエーテル構造、ポリオレフィン構造、ポリエステル構造、ポリチオール構造及びポリアミド構造のいずれか１つ以上の構造を含む請求項１３に記載の組成物。
【請求項１５】
前記物質（Ａ）が、金属単体、及び金属の価数が１〜５価である金属化合物からなる群から選ばれる少なくとも１種である請求項１〜１４のいずれか一項に記載の組成物。
【請求項１６】
前記金属原子に配位して結晶体を生成可能な金属配位部を１つ有する構成単位を有する重合体、前記金属配位部を１つ有する単量体、及び前記金属配位部を有しない有機物からなる群から選ばれる少なくとも１種の有機物（Ｄ）をさらに含む請求項１〜１５のいずれか一項に記載の組成物。
【請求項１７】
液状媒体（Ｅ）をさらに含む請求項１〜１６のいずれか一項に記載の組成物。
【請求項１８】
液状媒体（Ｅ）の含有量が９９質量％以下である請求項１７に記載の組成物。
【請求項１９】
液状媒体（Ｅ）を保持可能な樹脂（Ｆ）をさらに含む請求項１７または１８に記載の組成物。
【請求項２０】
請求項１〜１９のいずれか一項に記載の組成物を成形し、成形体（Ｙ）を得る工程と、
前記成形体（Ｙ）に刺激を与え、前記物質（Ａ）の金属原子に前記有機物（Ｂ）の金属配位部が配位してなる結晶体を生成させ、前記結晶体を含む成形体（Ｚ）を得る工程と、を含む成形体の製造方法。
【請求項２１】
前記刺激が、熱、光、水及び酸素からなる群から選ばれる少なくとも１種である請求項２０に記載の成形体の製造方法。
【請求項２２】
前記成形体（Ｙ）中の前記結晶体の含有量が９９質量％以下である請求項２０又は２１に記載の成形体の製造方法。
【請求項２３】
前記成形体（Ｚ）を得る工程において、前記成形体（Ｚ）中の前記結晶体の含有量を０．１質量％以上とする請求項２０〜２２のいずれか一項に記載の成形体の製造方法。
【請求項２４】
請求項１〜１９のいずれか一項に記載の組成物を成形しつつ、前記組成物に刺激を与え、前記物質（Ａ）の金属原子に前記有機物（Ｂ）の金属配位部が配位してなる結晶体を生成させ、前記結晶体を含む成形体（Ｚ）を得る工程を含む成形体の製造方法。
【請求項２５】
亜鉛、コバルト、ニオブ、ジルコニウム、カドミウム、銅、ニッケル、クロム、バナジウム、チタン、モリブデン、マグネシウム、鉄及びアルミニウムからなる群から選ばれる少なくとも１種の金属原子を含む物質（Ａ）（ただし、金属有機構造体を除く。）の前記金属原子に、カルボキシ基、及び金属有機構造体部位からなる群から選ばれる少なくとも１種の金属配位部を２つ以上有する有機物（Ｂ）の前記金属配位部が配位してなる結晶体と、
刺激により反応又は相転移し、前記物質（Ａ）の金属原子への前記有機物（Ｂ）の金属配位部の配位を促進可能となる配位促進剤（Ｃ）と、
を含む成形体。
【発明の詳細な説明】
【技術分野】
【０００１】
本発明は、組成物、成形体の製造方法及び成形体に関する。
本願は、２０１７年８月２２日に、日本に出願された特願２０１７−１５９３９４号、及び２０１７年９月２６日に、日本に出願された特願２０１７−１８４６６７号に基づき優先権を主張し、その内容をここに援用する。
【背景技術】
【０００２】
金属有機構造体（Ｍｅｔａｌ  Ｏｒｇａｎｉｃ  Ｆｒａｍｅｗｏｒｋ；以下、「ＭＯＦ」とも記す。）は、金属イオンと有機架橋配位子（多座配位子）との配位結合及び自己集合を経て形成される結晶性の多孔質物質であり、均一なミクロ孔と高い比表面積を有する。近年、ＭＯＦについてガス分離、ガス貯蔵、センサ、ＤＤＳ（ドラッグデリバリーシステム）、電磁波シールド、選択的触媒、誘電体、さらにポーラスな単一金属の前駆体、ポーラスな金属酸化物の前駆体等の様々な用途への利用が検討されている。
有機架橋配位子としては通常、１，４−ベンゼンジカルボン酸等の剛直な分子構造の化合物が用いられている。有機架橋配位子としてポリマーを用いることも提案されている（非特許文献１、特許文献１）。【０００３】
金属イオンと有機架橋配位子との組み合わせによって配位結合の生じやすさは異なる。配位結合が生じにくい場合、ＭＯＦの合成にはソルボサーマル法（水熱法ともいう。）が汎用されている。
しかし、ソルボサーマル法では、密閉空間における高圧環境が必要になるため、ＭＯＦの生産性が低い。また、ＭＯＦをマイクロサイズ以下の微結晶粒子、又は沈殿及び凝縮による薄層フィルムとしてしか得られず、成形性に乏しい。【０００４】
Ｚｎ（ＮＯ３）２及び１，４−ベンゼンジカルボン酸からＭＯＦを合成する際にトリエチルアミンを加える手法が提案されている（非特許文献２）。トリエチルアミンを加えることにより、大気圧環境で反応を進行させることができ、ＭＯＦの生産性が高まる。
しかし、この手法では、反応が急激に進行するため、結晶生成速度をコントロールすることが難しく、ＭＯＦをマイクロサイズ以下の微結晶粒子としてしか得られず、成形性に乏しい。【０００５】
ＭＯＦを含む成形体を得るために、微結晶粒子状のＭＯＦをバインダとブレンドし成形すると、ブレンド時又は成形時にＭＯＦが破損する、ＭＯＦとバインダとが均一に混ざらない、ブレンドしたＭＯＦが樹脂から容易に剥離してしまう、多孔質表面を樹脂が覆うことにより、多孔質の機能を利用できない等の問題が生じる。
【先行技術文献】
【特許文献】
【０００６】
【特許文献１】米国特許出願公開第２０１６／０３６１７０２号明細書
【非特許文献】
【０００７】
【非特許文献１】Angew. Chem. Int. Ed. 2015, 54, 6152-6157
【非特許文献２】Microporous and Mesoporous Materials 58 (2003) 105-114
【発明の概要】
【発明が解決しようとする課題】
【０００８】
本発明は、ソルボサーマル法のような高圧環境でなくてもＭＯＦを生成可能であり、かつ成形可能な材料として保存が可能である組成物、これを用いた成形体の製造方法及び成形体を提供することを目的とする。
【課題を解決するための手段】
【０００９】
本発明は以下の態様を有する。
〔１〕亜鉛、コバルト、ニオブ、ジルコニウム、カドミウム、銅、ニッケル、クロム、バナジウム、チタン、モリブデン、マグネシウム、鉄及びアルミニウムからなる群から選ばれる少なくとも１種の金属原子を含む物質（Ａ）（ただし、金属有機構造体を除く。）と、前記金属原子に配位して結晶体を生成可能な金属配位部を２以上有し、前記金属配位部が、カルボキシ基、及びＭＯＦ部位からなる群から選ばれる少なくとも１種である有機物（Ｂ）と、刺激により反応又は相転移し、前記物質（Ａ）の金属原子への前記有機物（Ｂ）の金属配位部の配位を促進可能となる配位促進剤（Ｃ）と、を含む組成物。
〔２〕前記刺激が、熱、光、水及び酸素からなる群から選ばれる少なくとも１種である〔１〕の組成物。
〔３〕前記配位促進剤（Ｃ）は、２５℃において固体であり、ｐＫａが１〜２０である塩基性物質である、〔１〕又は〔２〕の組成物。
〔４〕前記配位促進剤（Ｃ）は、アミン−ボラン錯体、ジシアンジアミド、ヒドラジド、イミン、オキサゾリジン、ピリジン、室温で結晶状態の三級アミン、ケトプロフェンアミン塩、酸化カルシウム、及び鉄からなる群から選ばれる少なくとも１種である〔１〕〜〔３〕のいずれかの組成物。
〔５〕前記物質（Ａ）の金属原子に前記有機物（Ｂ）の金属配位部が配位してなる結晶体の含有量が９９質量％以下である〔１〕〜〔４〕のいずれかの組成物。
〔６〕前記物質（Ａ）の金属原子に前記有機物（Ｂ）の金属配位部が配位してなる結晶体の含有量が５０質量％以下である〔１〕〜〔４〕のいずれかの組成物。
〔７〕前記物質（Ａ）の金属原子に前記有機物（Ｂ）の金属配位部が配位してなる結晶体の含有量が１０質量％以下である〔１〕〜〔４〕のいずれかの組成物。
〔８〕前記物質（Ａ）の金属原子に前記有機物（Ｂ）の金属配位部が配位してなる結晶体の含有量が１質量％以下である〔１〕〜〔４〕のいずれかの組成物。
〔９〕前記有機物（Ｂ）が、前記金属配位部を１つ以上有する芳香環を有する〔１〕〜〔８〕のいずれかの組成物。
〔１０〕前記有機物（Ｂ）が、前記金属配位部を２つ以上有する芳香環を有する〔１〕〜〔８〕のいずれかの組成物。
〔１１〕前記金属配位部がカルボキシ基である〔１０〕の組成物。
〔１２〕前記有機物（Ｂ）の分子量が１００以上である〔１〕〜〔１１〕のいずれかの組成物。
〔１３〕前記有機物（Ｂ）が、主鎖部位と、前記主鎖部位に結合したペンダント部位とを有し、前記ペンダント部位に前記金属配位部を含む重合体である〔１〕〜〔１２〕のいずれかの組成物。
〔１４〕前記主鎖部位が、ポリエーテル構造、ポリオレフィン構造、ポリエステル構造、ポリチオール構造及びポリアミド構造のいずれか１つ以上の構造を含む〔１３〕の組成物。
〔１５〕前記物質（Ａ）が、金属単体、及び金属の価数が１〜５価である金属化合物からなる群から選ばれる少なくとも１種である〔１〕〜〔１４〕のいずれかの組成物。
〔１６〕前記金属原子に配位して結晶体を生成可能な金属配位部を１つ有する構成単位を有する重合体、前記金属配位部を１つ有する単量体、及び前記金属配位部を有しない有機物からなる群から選ばれる少なくとも１種の有機物（Ｄ）をさらに含む〔１〕〜〔１５〕のいずれかの組成物。
〔１７〕液状媒体（Ｅ）をさらに含む〔１〕〜〔１６〕のいずれかの組成物。
〔１８〕液状媒体（Ｅ）の含有量が９９質量％以下である〔１７〕の組成物。
〔１９〕液状媒体（Ｅ）を保持可能な樹脂（Ｆ）をさらに含む〔１７〕または〔１８〕の組成物。
〔２０〕〔１〕〜〔１９〕のいずれかの組成物を成形し、成形体（Ｙ）を得る工程と、
前記成形体（Ｙ）に刺激を与え、前記物質（Ａ）の金属原子に前記有機物（Ｂ）の金属配位部が配位してなる結晶体を生成させ、前記結晶体を含む成形体（Ｚ）を得る工程と、を含む成形体の製造方法。
〔２１〕前記刺激が、熱、光、水及び酸素からなる群から選ばれる少なくとも１種である〔２０〕の成形体の製造方法。
〔２２〕前記成形体（Ｙ）中の前記結晶体の含有量が９９質量％以下である〔２０〕又は〔２１〕の成形体の製造方法。
〔２３〕前記成形体（Ｚ）を得る工程において、前記成形体（Ｚ）中の前記結晶体の含有量を０．１質量％以上とする〔２０〕〜〔２２〕のいずれかの成形体の製造方法。
〔２４〕〔１〕〜〔１９〕のいずれかの組成物を成形しつつ、前記組成物に刺激を与え、前記物質（Ａ）の金属原子に前記有機物（Ｂ）の金属配位部が配位してなる結晶体を生成させ、前記結晶体を含む成形体（Ｚ）を得る工程を含む成形体の製造方法。
〔２５〕亜鉛、コバルト、ニオブ、ジルコニウム、カドミウム、銅、ニッケル、クロム、バナジウム、チタン、モリブデン、マグネシウム、鉄及びアルミニウムからなる群から選ばれる少なくとも１種の金属原子を含む物質（Ａ）（ただし、金属有機構造体を除く。）の前記金属原子に、カルボキシ基、及びＭＯＦ部位からなる群から選ばれる少なくとも１種の金属配位部を２つ以上有する有機物（Ｂ）の前記金属配位部が配位してなる結晶体と、刺激により反応又は相転移し、前記物質（Ａ）の金属原子への前記有機物（Ｂ）の金属配位部の配位を促進可能となる配位促進剤（Ｃ）と、
を含む成形体。
【発明の効果】
【００１０】
本発明によれば、ソルボサーマル法のような高圧環境でなくてもＭＯＦを生成可能であり、かつ成形可能な材料として保存が可能である組成物、これを用いた成形体の製造方法及び成形体を提供できる。
【発明を実施するための形態】
【００１１】
〔組成物〕
本発明の第１の態様は、物質（Ａ）と有機物（Ｂ）と配位促進剤（Ｃ）とを含む組成物（以下、組成物Ｉとも記す。）である。
物質（Ａ）は、亜鉛、コバルト、ニオブ、ジルコニウム、カドミウム、銅、ニッケル、クロム、バナジウム、チタン、モリブデン、マグネシウム、鉄及びアルミニウムからなる群から選ばれる少なくとも１種の金属原子を含む物質（ただし、金属有機構造体を除く。）である。
有機物（Ｂ）は、物質（Ａ）の金属原子に配位して結晶体を生成可能な金属配位部を２つ以上有する有機物である。有機物（Ｂ）の金属配位部は、カルボキシ基、及び金属有機構造体部位からなる群から選ばれる少なくとも１種である。
配位促進剤（Ｃ）は、刺激により反応又は相転移し、前記物質（Ａ）の金属原子への前記有機物（Ｂ）の金属配位部の配位を促進可能となる物質である。
【００１２】
組成物Ｉは、必要に応じて、有機物（Ｄ）、液状媒体（Ｅ）、樹脂（Ｆ）、及びその他の成分（Ｇ）のいずれか１つ以上をさらに含むことができる。
有機物（Ｄ）は、物質（Ａ）の金属原子に配位して結晶体を生成可能な金属配位部を１つ有する構成単位を有する重合体、前記金属配位部を１つ有する単量体、及び前記金属配位部を有しない有機物からなる群から選ばれる少なくとも１種の有機物である（ただし、有機物（Ｂ）及び後述する樹脂（Ｆ）を除く。）。
樹脂（Ｆ）は、液状媒体（Ｅ）を保持可能な樹脂である。
なお、本明細書及び特許請求の範囲において、数値範囲を示す「〜」は、その前後に記載された数値を下限値及び上限値として含むことを意味する。
【００１３】
＜物質（Ａ）＞
物質（Ａ）は、亜鉛、コバルト、ニオブ、ジルコニウム、カドミウム、銅、ニッケル、クロム、バナジウム、チタン、モリブデン、マグネシウム、鉄及びアルミニウムからなる群から選ばれる少なくとも１種の金属原子（以下、金属原子αとも記す。）を含む。物質（Ａ）に含まれる金属原子αは１種でもよく２種以上でもよい。
金属原子αとしては、イオン化したときの価数が１〜５価であるものが好ましく、１〜４価であるものがより好ましい。
【００１４】
物質（Ａ）は、金属単体であってもよく、金属化合物であってもよい。金属単体及び金属化合物それぞれにおける金属は、亜鉛、コバルト、ニオブ、ジルコニウム、カドミウム、銅、ニッケル、クロム、バナジウム、チタン、モリブデン、マグネシウム、鉄及びアルミニウムからなる群から選ばれる少なくとも１種である。金属化合物としては、硝酸塩、炭酸塩、ハロゲン化物塩、硫酸塩等の金属塩、金属酸化物、金属水酸化物等が挙げられる。金属塩は水和物であってもよい。
物質（Ａ）の具体例としては、亜鉛、ジルコニウム、クロム、アルミニウム、Ｚｎ（ＮＯ３）２・６Ｈ２Ｏ、Ａｌ（ＮＯ３）２・９Ｈ２Ｏ等が挙げられる。
物質（Ａ）としては、空気下の環境での安定性の点で、金属単体、及び金属の価数が１〜５価である金属化合物からなる群から選ばれる少なくとも１種が好ましい。これらの金属単体及び金属化合物における金属としては、亜鉛、ジルコニウム、及びクロムからなる群から選ばれる少なくとも１種が好ましい。
組成物Ｉに含まれる物質（Ａ）は１種でもよく２種以上でもよい。
【００１５】
＜有機物（Ｂ）＞
有機物（Ｂ）は、カルボキシ基、及びＭＯＦ部位からなる群から選ばれる少なくとも１種の金属配位部（以下、金属配位部βとも記す。）を２つ以上有する。２つ以上の金属配位部βが金属原子αに配位することで、結晶体（ＭＯＦ）が生成する。有機物（Ｂ）が有する２つ以上の金属配位部βは互いに同一であってもよく異なっていてもよい。
【００１６】
金属配位部βのうちＭＯＦ部位としては、特に限定されず、公知のＭＯＦであってよい。ＭＯＦには、複数の金属、金属酸化物、金属クラスタ又は金属酸化物クラスタ構造単位を備えたＭＯＦが知られているが、これらに限定されるものではない。金属は、遷移金属及びベリリウムから選択することができる。より具体的な例としては、Ｚｎ、Ｃｄ、Ｈｇ、Ｂｅ、Ｃｕ、Ｚｒ、Ｃｒ、Ｍｏ、Ｖ、Ｔｉ、Ｃｏ等が挙げられる。
複数の金属構造単位を有機架橋配位子で結合して、多孔質構造を形成することができる。隣接する金属構造単位同士を結合する有機架橋配位子は、金属に配位可能な金属配位部を２つ以上有する有機化合物であり、例えば１，３，５−トリス（４−カルボキシフェニル）ベンゼン（ＢＴＢ）、１，４−ベンゼンジカルボン酸（ＢＤＣ）、２，５−ジヒドロキシ−１，４−ベンゼンジカルボン酸（ＤＯＢＤＣ）、シクロブチル−１，４−ベンゼンジカルボン酸（ＣＢ  ＢＤＣ）、２−アミノ−１，４−ベンゼンジカルボン酸（Ｈ２Ｎ  ＢＤＣ）、テトラヒドロピレン−２，７−ジカルボン酸（ＨＰＤＣ）、テルフェニルジカルボン酸（ＴＰＤＣ）、２，６−ナフタレンジカルボン酸（２，６−ＮＤＣ）、ピレン−２，７−ジカルボン酸（ＰＤＣ）、ビフェニルジカルボン酸（ＢＰＤＣ）、フェニール化合物を有する任意のジカルボン酸、３，３’，５，５’−ビフェニルテトラカルボン酸、イミダゾール、ベンズイミダゾール、２−ニトロイミダゾール、シクロベンズイミダゾール、イミダゾール−２−カルボキシアルデヒド、４−シアノイミダゾール、６−メチルベンズイミダゾール、６−ブロモベンズイミダゾール等が挙げられる。
【００１７】
ＭＯＦの具体例としては、Ｚｎ４Ｏ（１，３，５−ベンゼントリベンゾエート）２で表される構造を含むＭＯＦ−１７７；ＩＲＭＯＦ−Ｉとしても知られる、Ｚｎ４Ｏ（１，４−ベンゼンジカルボキシレート）３で表される構造を含むＭＯＦ−５；Ｍｇ２（２，５−ジヒドロキシ−１，４−ベンゼンジカルボキシレート）で表される構造を含むＭＯＦ−７４（Ｍｇ）；Ｚｎ２（２，５−ジヒドロキシ−１，４−ベンゼンジカルボキシレート）で表されるＭＯＦ−７４（Ｚｎ）；Ｃｕ２（３，３’，５，５’−ビフェニルテトラカルボキシレート）で表される構造を含むＭＯＦ−５０５；Ｚｎ４Ｏ（シクロブチル１，４−ベンゼンジカルボキシレート）で表される構造を含むＩＲＭＯＦ−６；Ｚｎ４Ｏ（２−アミノ１，４ベンゼンジカルボキシレート）３で表される構造を含むＩＲＭＯＦ−３；Ｚｎ４Ｏ（テルフェニルジカルボキシレート）３又はＺｎ４Ｏ（テトラヒドロピレン２，７−ジカルボキシレート）３で表される構造を含むＩＲＭＯＦ−１１；Ｚｎ４Ｏ（２，６ナフタレンジカルボキシレート）３で表される構造を含むＩＲＭＯＦ−８；Ｚｎ（ベンズイミダゾレート）（２−ニトロイミダゾレート）で表される構造を含むＺＩＦ−６８；Ｚｎ（シクロベンズイミダゾレート）（２−ニトロイミダゾレート）で表される構造を含むＺＩＦ−６９；Ｚｎ（ベンズイミダゾレート）２で表される構造を含むＺＩＦ−７；Ｃｏ（ベンズイミダゾレート）２で表される構造を含むＺＩＦ−９；Ｚｎ２（ベンズイミダゾレート）で表される構造を含むＺＩＦ−１１；Ｚｎ（イミダゾレート−２−カルボキシアルデヒド）２で表される構造を含むＺＩＦ−９０；Ｚｎ（４−シアノイミダゾレート）（２−ニトロイミダゾレート）で表されるＺＩＦ−８２；Ｚｎ（イミダゾレート）（２−ニトロイミダゾレート）で表されるＺＩＦ−７０；Ｚｎ（６−メチルベンズイミダゾレート）（２−ニトロイミダゾレート）で表されるＺＩＦ−７９；及びＺｎ（６−ブロモベンズイミダゾレート）（２−ニトロイミダゾレート）で表されるＺＩＦ−８１等が挙げられる。
【００１８】
金属原子αと金属配位部βとの好ましい組み合わせの例として、金属原子αがＺｎであり、金属配位部βがカルボキシ基及びＭＯＦ部位のいずれかである組み合わせ、金属原子αがＡｌであり、金属配位部βがカルボキシ基及びＭＯＦ部位のいずれかである組み合わせ、金属原子αがＺｒであり、金属配位部βがカルボキシ基及びＭＯＦ部位のいずれかである組み合わせ等が挙げられる。
【００１９】
有機物（Ｂ）は、配位能及び剛直性の点で、金属配位部βを１つ以上有する芳香環を有することが好ましく、金属配位部βを２つ以上有する芳香環を有することがより好ましい。上記芳香環が有する金属配位部βが１つである場合、有機物（Ｂ）が有する上記芳香環が２つ以上である。上記芳香環が有する金属配位部βが２つ以上である場合、各有機物（Ｂ）が有する上記芳香環は１つでもよく２つ以上でもよい。なお、金属配位部βが多いほど、得られる結晶体の剛直性が向上するが、金属配位部βが多すぎると結晶体が脆くなる場合がある。そのような場合、金属配位部βを３つ以下としてもよい。即ち、結晶体の剛直性と脆性のバランスをとる観点から、金属配位部βを１〜３つの範囲内で適宜調整することができる。
上記芳香環が有する金属配位部βとしては、配位能の点で、カルボキシ基が好ましい。このような芳香環としては、例えばジカルボキシベンゼン環、トリカルボキシベンゼン環等が挙げられる。
なお、芳香環に結合していないカルボキシ基は、金属配位性が弱い。また、芳香環に結合していないカルボキシ基（例えばポリアクリル酸のカルボキシ基）は金属原子αに配位したとしても結晶体を生成しないのが通常である。結晶体を生成しないカルボキシ基は、金属配位部βには該当しない。
【００２０】
有機物（Ｂ）は、重合体であってもよく、単量体（非重合体）であってもよい。
重合体としては、例えば、主鎖部位と主鎖部位に結合したペンダント部位とを有し、ペンダント部位に金属配位部βを含む重合体、主鎖部位を有し、主鎖部位の末端に金属配位部βを含む重合体等が挙げられる。成形性の点で、主鎖部位と主鎖部位に結合したペンダント部位とを有し、ペンダント部位に金属配位部βを含む重合体が好ましい。
主鎖部位の構造は特に限定されず、例えばポリエーテル構造、ポリオレフィン構造、ポリエステル構造、ポリチオール構造、ポリアミド構造等が挙げられる。主鎖部位はこれらの構造のいずれか１つを有してもよく２つ以上を有してもよい。
重合体が、金属配位部βを１つ以上有する芳香環を有する場合、該芳香環は、主鎖部位に含まれていてもよく、ペンダント部位に含まれていてもよい。
【００２１】
ペンダント部位に金属配位部βを含む重合体は、例えば、重合体を形成する単量体として金属配位部βを有する単量体を用いる方法等によって得ることができる。金属配位部βを含む単量体としては、例えば、後述する非重合体等が挙げられる。
ペンダント部位にＭＯＦ部位を含む重合体は、重合体のペンダント部位とＭＯＦとの重合反応によって得ることもできる。
【００２２】
重合体である有機物（Ｂ）の具体例としては、下記式（ｂ１）で表される構成単位を有するポリエーテル、ポリエチレン、ポリアミド等が挙げられる。
重合体が有する金属配位部βの数は、例えば重合体を構成する構成単位１つ当り２つ以上であることが好ましく、２〜４つであることがより好ましい。
【００２３】
【化１】
2019039509.tif 000002
【００２４】
ただし、ｎは５〜８の整数を示す。
【００２５】
非重合体である有機物（Ｂ）の具体例としては、１，３，５−トリス（４−カルボキシフェニル）ベンゼン、１，３，５−ベンゼントリカルボン酸、１，４−ベンゼンジカルボン酸、２，５−ジヒドロキシ−１，４−ベンゼンジカルボン酸、シクロブチル−１，４−ベンゼンジカルボン酸、２−アミノ−１，４−ベンゼンジカルボン酸、テトラヒドロピレン−２，７−ジカルボン酸、テルフェニルジカルボン酸、２，６−ナフタレンジカルボン酸、ピレン−２，７−ジカルボン酸、ビフェニルジカルボン酸、３，３’，５，５’−ビフェニルテトラカルボン酸等が挙げられる。
非重合体が有する金属配位部βの数は、例えば２〜４つであってよい。
【００２６】
有機物（Ｂ）の分子量は、成形性等を考慮して適宜選定し得る。
有機物（Ｂ）の分子量は、成形性の点で、１００以上が好ましい。
有機物（Ｂ）が非重合体である場合、有機物（Ｂ）の分子量は、１００〜１００００がより好ましく、１００〜１０００がさらに好ましい。
有機物（Ｂ）が重合体である場合、有機物（Ｂ）の分子量は、１００〜１０００００がより好ましく、１００〜１００００がさらに好ましい。
重合体の分子量は、ＧＰＣ（ゲルパーミエーションクロマトグラフィ）により測定される重量平均分子量である。
【００２７】
組成物Ｉに含まれる有機物（Ｂ）は１種でもよく２種以上でもよい。
組成物Ｉの成形性がより優れる点で、有機物（Ｂ）は少なくとも重合体を含むことが好ましい。重合体と非重合体とを併用してもよい。
有機物（Ｂ）中の重合体の含有量は、有機物（Ｂ）の総質量に対し、１０〜１００質量％が好ましく、５０〜１００質量％がより好ましい。
【００２８】
＜配位促進剤（Ｃ）＞
配位促進剤（Ｃ）は、刺激により反応又は相転移する。また、反応又は相転移した後に金属原子αへの金属配位部βの配位を促進可能となる。
配位促進剤（Ｃ）の「反応」には、自己分子のみでの反応及び他の物質との反応が包含される。「相転移」は、典型的には、固体から液体へ変化することである。
配位促進剤（Ｃ）を反応又は相転移させる刺激としては、生産性の点で、熱、光、水及び酸素からなる群から選ばれる少なくとも１種が好ましい。刺激については後で詳しく説明する。配位促進剤（Ｃ）を反応又は相転移させる刺激は１種でもよく２種以上でもよい。
熱による反応又は相転移の例として、自己分子での分解、溶解が挙げられる。光による反応又は相転移の例として、自己分子での分解が挙げられる。水による反応又は相転移の例として、水和、酸化が挙げられる。酸素による反応又は相転移の例として、酸化が挙げられる。
【００２９】
配位促進剤（Ｃ）としては、アミン−ボラン錯体、ジシアンジアミド、ヒドラジド、イミン、オキサゾリジン、ピリジン、三級アミン、ケトプロフェンアミン塩、酸化カルシウム、鉄等が挙げられる。
上記の中でも、反応温度を比較的低くできる点で、アミン−ボラン錯体、ジシアンジアミド、ヒドラジド、イミン、オキサゾリジン、ピリジン、室温で結晶状態の三級アミン、ケトプロフェンアミン塩、酸化カルシウム、及び鉄からなる群から選ばれる少なくとも１種が好ましく、ジシアンジアミド、ヒドラジド、イミン、及びケトプロフェンアミン塩からなる群から選ばれる少なくとも１種がより好ましい。アミン−ボラン錯体を構成するアミンの具体例としては、トリエチルアミン等が挙げられる。本明細書において「室温」は１５±１５℃以内の温度である。室温で結晶状態の三級アミンの具体例としては、ジメチルパルミチルアミン、ジメチルステアリルアミン等が挙げられる。ケトプロフェンアミン塩の具体例としては、ケトプロフェントリエチルアミン塩等が挙げられる。
【００３０】
配位促進剤（Ｃ）は、組成物の保存時に金属原子αへの金属配位部βの配位を促進しにくい点で、２５℃において固体であることが好ましい。
配位促進剤（Ｃ）は、触媒能の点で、ｐＫａが１〜２０であることが好ましく、ｐＫａが５〜２０であることがより好ましい。ｐＫａは、２５℃における値である。ｐＫａが上記下限値以上であると、反応性がより優れる。ｐＫａが上記上限値以下であると、反応性がより優れる。
したがって、配位促進剤（Ｃ）としては、２５℃において固体であり、ｐＫａが１〜２０である物質が好ましく、２５℃において固体であり、ｐＫａが５〜２０である物質がより好ましい。
【００３１】
＜有機物（Ｄ）＞
組成物Ｉが有機物（Ｄ）を含む場合、組成物及びこれを用いた成形体をより強靭にすることができ、さらに設計性に富ませることができる。
有機物（Ｄ）は、金属原子αに配位可能な金属配位部を１つ有する構成単位を有する重合体（Ｄ１）、前記金属配位部を１つ有する単量体（Ｄ２）、前記金属配位部を有しない有機物（Ｄ３）のいずれであってもよい。
有機物（Ｄ）の金属配位部としては、有機物（Ｂ）の金属配位部βと同様のものが挙げられる。
【００３２】
重合体（Ｄ１）において、金属配位部を１つ有する構成単位の具体例としては、アクリル酸単位、メタクリル酸単位、等が挙げられる。なお、重合体（Ｄ１）は、金属配位部を２つ以上有する構成単位を有しない。
有機物（Ｄ３）は、有機物（Ｂ）と同様、重合体であってもよく、単量体であってもよい。重合体の主鎖部位の構造は特に限定されず、例えばポリエーテル構造、ポリオレフィン構造、ポリエステル構造、ポリチオール構造、ポリアミド構造等が挙げられる。主鎖部位はこれらの構造のいずれか１つを有してもよく２つ以上を有してもよい。
有機物（Ｄ）の具体例としては、ポリアクリル酸を主鎖にもつ重合体、アクリル酸等のモノカルボン酸、エポキシ樹脂等が挙げられる。
【００３３】
＜液状媒体（Ｅ）＞
液状媒体（Ｅ）は、溶媒又は分散媒として機能し、組成物Ｉの成形性を高める。組成物Ｉが樹脂（Ｆ）を含む場合には、液状媒体（Ｅ）は、樹脂（Ｆ）に保持されてゲルを形成する。
液状媒体（Ｅ）は、典型的には、５０〜２００℃以内の温度条件下にて揮発し、組成物からの体積減少が認められる液体である。
液状媒体（Ｅ）としては、例えばジメチルホルムアミド等の有機溶剤、水等が挙げられる。これらの液状媒体（Ｅ）はいずれか１種を単独で用いてもよく２種以上を併用してもよい。
【００３４】
＜樹脂（Ｆ）＞
樹脂（Ｆ）は、液状媒体（Ｅ）を保持可能な樹脂である。組成物Ｉが樹脂（Ｆ）を含む場合、液状媒体（Ｅ）によって組成物Ｉをゲル状にすることができる。ゲル状の組成物Ｉは、押し出し、コーター等の方法によって容易に成形できる。
樹脂（Ｆ）の具体例としては、ポリアクリル酸、ポリアクリレート、ポリエステル、イソブチレン−イソプレン共重合体（ブチルゴム）、ポリスチレン等が挙げられる。これらの樹脂（Ｆ）はいずれか１種を単独で用いてもよく２種以上を併用してもよい。
尚、樹脂（Ｆ）は、金属配位部を有しない重合体である。
樹脂（Ｆ）の分子量は、成形性等を考慮して適宜選定し得る。
樹脂（Ｆ）の分子量は、成形性の点で、１万以上が好ましく、２万〜３００万がより好ましく、５万〜３０万がさらに好ましい。
樹脂（Ｆ）の分子量は、ＧＰＣ（ゲルパーミエーションクロマトグラフィ）により測定される重量平均分子量である。
【００３５】
＜その他の成分（Ｇ）＞
その他の成分（Ｇ）は、物質（Ａ）、有機物（Ｂ）、配位促進剤（Ｃ）、有機物（Ｄ）、液状媒体（Ｅ）及び樹脂（Ｆ）のいずれにも該当しない成分である。
成分（Ｇ）としては、例えば可塑剤等の添加剤としての樹脂（ただし、有機物（Ｂ）、配位促進剤（Ｃ）及び樹脂（Ｆ）を除く）（例えば、ポリビニルイソブチルエーテル等）、無機フィラー及びその表面処理剤等が挙げられる。これらの成分はいずれか１種を単独で用いてもよく２種以上を併用してもよい。
【００３６】
組成物Ｉの好ましい一態様は、物質（Ａ）として亜鉛化合物、有機物（Ｂ）としてカルボキシ基を２つ以上有する芳香環を有する有機物（例えばテレフタル酸、前記式（ｂ１）で表される構成単位を有するポリエーテル）、配位促進剤（Ｃ）としてジシアンジアミドを含む組成物である。かかる組成物は、熱によって結晶体を生成させ得る。
【００３７】
組成物Ｉの好ましい他の一態様は、物質（Ａ）として亜鉛化合物、有機物（Ｂ）としてカルボキシ基を２つ以上有する芳香環を有する有機物、配位促進剤（Ｃ）としてケトプロフェンアミン塩を含む組成物である。かかる組成物は、光によって結晶体を生成させ得る。
【００３８】
組成物Ｉの好ましい他の一態様は、物質（Ａ）として亜鉛化合物、有機物（Ｂ）としてカルボキシ基を２つ以上有する芳香環を有する有機物、配位促進剤（Ｃ）として酸化カルシウム及び鉄のいずれか一方又は両方とピリジンとを含む組成物である。かかる組成物は、酸素又は水分によって結晶体を生成させ得る。
【００３９】
＜各成分の含有量＞
組成物Ｉ中、物質（Ａ）の含有量は、組成物Ｉの全量に対し、２０〜８０質量％が好ましく、３０〜７０質量％がより好ましい。物質（Ａ）の含有量が上記範囲内であると、得られる結晶体の比率がより高くなる。
【００４０】
組成物Ｉ中、有機物（Ｂ）の含有量は、組成物Ｉの全量に対し、１０〜５０質量％が好ましく、３０〜５０質量％がより好ましい。有機物（Ｂ）の含有量が上記範囲内であると、得られる結晶体の比率がより高くなる。
【００４１】
組成物Ｉ中、配位促進剤（Ｃ）の含有量は、組成物Ｉの全量に対し、０．１〜５０質量％が好ましく、１〜３３質量％がより好ましい。配位促進剤（Ｃ）の含有量が上記下限値以上であると、金属原子αへの金属配位部βの配位を促進する効果が充分に発揮され、上記上限値以下であると、全量に対する結晶比率を高めることが出来、成形体の機能がより優れる。
【００４２】
組成物Ｉ中、有機物（Ｄ）の含有量は、組成物Ｉの全量に対し、０質量％以上５０質量％未満が好ましく、０〜１０質量％がより好ましい。有機物（Ｄ）の含有量が上記上限値以下であると、成形性がより優れる。
【００４３】
組成物Ｉ中、液状媒体（Ｅ）の含有量は、組成物Ｉの全量に対し、０〜９９質量％が好ましく、０〜１質量％がより好ましい。液状媒体（Ｅ）の含有量が上記上限値以下であると、安全性により優れる。液状媒体（Ｅ）の含有量が０質量％超であると、組成物Ｉの成形性がより優れる。
組成物Iを塗布成形する場合は、組成物Iの粘度が低いことが好ましい。よってその場合、液状媒体（Ｅ）の含有量は、組成物Ｉの全量に対し、１０〜９９質量％が好ましく、３０〜８５質量％がより好ましい。
組成物Iを押出成形や射出成形する場合は、液状媒体（Ｅ）の含有量は、組成物Ｉの全量に対し、５〜８０質量％が好ましく、１０〜６５質量％がより好ましい。
上記塗布成形や射出成形後に、液状溶媒（Ｅ）を乾燥させることができる。乾燥温度及び時間などは特に限定されない。乾燥後の組成物I（成形体）に残留する液状溶媒（Ｅ）は、組成物Ｉの全量に対し、０〜１０質量％が好ましく、０．１〜３質量％がより好ましい。組成物I（成形体）に微量の液状溶媒（Ｅ）が残留すると、切断等を行う際に切断面の欠けなどが生じ難くなる場合がある。
【００４４】
組成物Ｉ中、樹脂（Ｆ）の含有量は、組成物Ｉの全量に対し、０〜５０質量％が好ましく、０〜３０質量％がより好ましい。樹脂（Ｆ）の含有量が上記上限値以下であると、刺激を付与した後の結晶体の比率が大きくなり、成形体の機能がより優れる。樹脂（Ｆ）の含有量が０質量％超であると、組成物Ｉをゲル化する効果が充分に発揮される。
【００４５】
組成物Ｉ中、その他の成分（Ｇ）の含有量は、組成物Ｉの総質量に対し、０〜１０質量％が好ましく、０〜１質量％がより好ましい。その他の成分（Ｇ）の含有量が上記上限値以下であると、刺激を付与した後の結晶体の比率が大きくなり、成形体の機能がより優れる。
【００４６】
組成物Ｉにおいては、物質（Ａ）の金属原子αの一部に有機物（Ｂ）の金属配位部の一部が配位して結晶体（ＭＯＦ）を形成していてもよい。
組成物Ｉ中、金属原子αに金属配位部βが配位してなる結晶体の含有量は、組成物Ｉの総質量に対し、９９質量％以下が好ましく、５０質量％以下がより好ましく、１０質量％以下がさらに好ましく、１質量％以下が特に好ましい。上記結晶体の含有量が上記上限値以下であると、成形性に優れる。
組成物Ｉ中の上記結晶体の含有量の下限は特に限定されず、０質量％であってもよい。
上記結晶体の含有量は、ＸＲＤ（Ｘ線回折法）により測定できる。
上記結晶体の含有量は、組成物（Ｉ）の構成材料の比率、刺激の強度によって調整できる。
【００４７】
組成物Ｉの製造方法としては、特に限定されない。例えば物質（Ａ）と有機物（Ｂ）と配位促進剤（Ｃ）と、必要に応じて有機物（Ｄ）、液状媒体（Ｅ）、樹脂（Ｆ）、及びその他の成分（Ｇ）のいずれか１つ以上を混合する方法が挙げられる。各成分の混合手段としては、例えばミキサーによる混練等が挙げられる。なお、液状媒体（Ｅ）を使用しない場合、粒状（粉体）の各成分を公知の方法により均一に混合してもよい。各成分の混合順序は特に限定されない。
配位促進剤（Ｃ）を混合している際の条件は、配位促進剤（Ｃ）が反応又は相転移しない条件とする。配位促進剤（Ｃ）が反応又は相転移しない条件で全成分を一括して混合してもよい。配位促進剤（Ｃ）以外の成分の一部又は全部を混合し、得られた混合物と、配位促進剤（Ｃ）と、必要に応じて残りの成分を、配位促進剤（Ｃ）が反応又は相転移しない条件で混合してもよい。また、配位促進剤（Ｃ）以外の成分の混合物を予め調整しておき、後述する成形体（Ｙ）を製造する直前に、配位促進剤（Ｃ）のみを他の成分の混合物に加えてもよい。
【００４８】
配位促進剤（Ｃ）が反応又は相転移しない条件は、配位促進剤（Ｃ）の種類に応じて適宜選定し得る。
例えば、配位促進剤（Ｃ）が熱により反応又は相転移する場合には、反応又は相転移する温度よりも低温環境下で混合すればよい。上記低温環境は、例えば配位促進剤（Ｃ）が反応又は相転移する温度−５０℃以下であってよい。
配位促進剤（Ｃ）が光により反応又は相転移する場合には、遮光環境下で混合すればよい。
配位促進剤（Ｃ）が水により反応又は相転移する場合には、低湿度環境下、例えば相対湿度５％ＲＨ以下の環境下で混合すればよい。
配位促進剤（Ｃ）が酸素により反応又は相転移する場合には、低酸素又は無酸素環境下、例えば窒素ガス、アルゴンガス等の不活性ガス雰囲気下で混合すればよい。
【００４９】
以上説明した組成物Ｉにあっては、物質（Ａ）と有機物（Ｂ）と配位促進剤（Ｃ）とを含むため、ソルボサーマル法のような高圧環境でなくてもＭＯＦを生成可能であり、かつ成形可能な材料として保存が可能である。
有機物（Ｂ）の金属配位部βは、ソルボサーマル法でのＭＯＦの合成に用いられているような密閉空間における高圧環境でなければ物質（Ａ）の金属原子αに配位しにくい。配位促進剤（Ｃ）は、刺激により反応又は相転移する前は、金属原子αへの金属配位部βの配位を促進しない。
配位促進剤（Ｃ）が反応又は相転移していない状態では、金属原子αへの金属配位部βの配位、それに伴う結晶体（ＭＯＦ）の生成は、進まないか進んでもわずかである。そのため、配位促進剤（Ｃ）が反応又は相転移しない環境下に組成物Ｉを置くことで、結晶体を生成させることなく組成物Ｉを保存できる。
また、組成物Ｉを成形する際の成形条件を、配位促進剤（Ｃ）が反応又は相転移させない条件とすることで、結晶体を生成させることなく組成物Ｉを成形できる。
成形後、得られた成形体に刺激を加えて配位促進剤（Ｃ）を反応又は相転移させると、密閉空間における高圧環境でなくても、成形体中で金属原子αへの金属配位部βの配位が進み、結晶体が生成する。例えば、配位促進剤（Ｃ）の反応によって金属原子αへの金属配位部βの配位を促進する触媒として作用する物質が生成すると、その作用によって金属原子αへの金属配位部βの配位が進行する。配位促進剤（Ｃ）が固体から液体へと相転移すると、成形体内での各成分の動きの自由度が増し、金属原子αへの金属配位部βの配位が進行し、結晶体が生成する。
成形時に刺激を加え、結晶体を生成させることもできる。
加える刺激を調整することによって、反応又は相転移する配位促進剤（Ｃ）の量を調整し、結晶体の生成速度を調整することもできる。
このようにして、結晶体を含む成形体が得られる。成形後又は成形時に結晶体を生成させるため、成形時に結晶体に加わる負荷によって結晶体が破損することを抑制できる。したがって、成形体中の結晶体の機能が十分に発現し得る。
【００５０】
〔成形体の製造方法〕
本発明の第２の態様は、上述の組成物Ｉを成形し、成形体（Ｙ）を得る工程（以下、成形工程とも記す。）と、
成形体（Ｙ）に刺激を与え、物質（Ａ）の金属原子αに有機物（Ｂ）の金属配位部βが配位してなる結晶体を生成させ、結晶体を含む成形体（Ｚ）を得る工程（以下、結晶生成工程とも記す。）と、
を含む成形体の製造方法である。
成形体（Ｙ）に刺激を与えることで、配位促進剤（Ｃ）が反応又は相転移し、物質（Ａ）の金属原子αへの有機物（Ｂ）の金属配位部βの配位が進行し、結晶体が生成する。これにより、成形体（Ｙ）が、結晶体を含む成形体（Ｚ）となる。
【００５１】
成形体（Ｙ）及び成形体（Ｚ）の形状は、特に限定されない。例えばフィルム状、多孔質状、ハニカム構造等であってよい。
【００５２】
組成物Ｉを成形する方法は特に限定されず、公知の成形方法を用いることができる。例えば、組成物Ｉが固形である場合には、プレス成形、押し出し成形、射出成形等の方法を用いることができる。組成物Ｉが液状又はゲル状である場合には、押し出し成形、ダイコート等の方法を用いることができる。
成形に用いる型の表面に予め凹凸構造を形成しておき、表面に凹凸構造を有する成形体が得られるようにしてもよい。
【００５３】
凹凸構造としては、例えば、複数の凸部又は凹部が分散配置された形状、複数の凸条又は溝が平行に配置された形状（いわゆるラインアンドスペース）、うねり形状等が挙げられる。凸部又は凸部の形状としては、例えば円柱状、多角柱状、半球状、円錐状、多角錐状等が挙げられる。
【００５４】
成形体表面に凹凸構造を有することで、以下の二つの効果が得られる。
一つは表面積の増大である。成形体中の結晶体（ＭＯＦ）は、成形体の表面に位置しているものが、より機能を発揮する。結晶体の機能は主にその多孔質性に由来する。表面積を増大させることで、表面に位置する結晶体が増え、成形体中の結晶体をより活用することができる。
もう一つの効果は、成形体の表面に気体や液体等の乱流を生じさせることである。結晶体の機能としては、気体や液体の吸着、貯蔵、分離等がある。吸着、貯蔵、分離等の対象となる気体や液体が成形体の表面を通過する際、成形体の表面が平面であると、気体や液体がそのまま流れていくため、成形体表面付近での気体や液体の濃度が低下しやすい可能性がある。表面に凹凸構造があれば、そこで気体や液体の乱流を生じ、表面付近の気体や液体が撹拌される。これにより、成形体表面で、吸着、貯蔵、分離等の対象となる気体や液体の濃度が低下せず、効果的な機能発現を行うことができる。
【００５５】
表面積の増大の観点からは、凹凸構造は、上面視で同じ大きさの平面に対して１．１倍以上の表面積を実現する形状であることが好ましい。
一方で、平面に対して極端に表面積が大きくなると、凹凸構造が壊れやすくなる。具体的な上限は樹脂の物性によるため一概に言えないが、例えば、表面積を平面に対して１０倍超にするような、高さ方向のアスペクト比（高さ／幅）の大きいラインアンドスペースを表面に形成すると、凹凸構造は不安定かつ脆弱化しやすい。したがって、凹凸構造の表面積は、上面視で同じ大きさの平面の表面積の１０倍以下が好ましい。
即ち、凹凸構造の表面積は、上面視で同じ大きさの平面の表面積の１．１倍〜１０倍であることが好ましく、１．２倍〜３倍であることがより好ましい。
【００５６】
機能発現に効果的な凹凸構造は、対象とする気体や液体の流れの方向や速さ等からシミュレーションにより規定することができるが、複数の凸部が分散配置された形状、流れの方向に沿ったラインアンドスペース等が好ましい。
凹凸構造は、気体や液体の流れを成形体表面全体に行き渡らせやすい点で、規則的周期構造を含むことが好ましい。規則的周期構造は、製造しやすいという面からも好ましい。
規則的周期構造では、同じ大きさの複数の構造（凸部、凹部、凸条、溝等）が一定のピッチで、成形体表面の面内の一定の方向に配列している。複数の構造の配列方向は１方向でもよく２方向以上でもよい。
規則的周期構造を構成する複数の構造の大きさは、対象とする気体や液体に応じて選定される。成形性の点では、配列方向における幅（凸部又は凹部の直径、凸条又は溝の幅等）は、２０ｎｍ〜１ｍｍの範囲内が妥当である。高さ方向のアスペクト比は、耐久性の点から、１０以下が好ましい。ピッチは、例えば２０ｎｍ〜５ｍｍとすることができる。
【００５７】
成形工程は、大気圧環境下で行ってもよく、加圧環境下で行ってもよい。
成形工程を行う際の圧力は、１〜１００００ａｔｍが好ましく、１〜１００ａｔｍがより好ましい。圧力が上記上限値以下であれば、ソルボサーマル法のように密閉容器を使用する必要はなく、成形体（Ｚ）の生産性が優れる。
【００５８】
成形工程は、得られる成形体（Ｙ）中の上記結晶体の含有量が、成形体（Ｙ）の総質量に対し、９９質量％以下となる条件で行うことが好ましい。成形体（Ｙ）中の上記結晶体の含有量は、５０質量％以下がより好ましく、１０質量％以下がさらに好ましく、１質量％以下が特に好ましい。成形体（Ｙ）中の上記結晶体の含有量が上記上限値以下であると、成形性に優れる。
成形体（Ｙ）中の上記結晶体の含有量の下限は特に限定されず、０質量％であってよい。
【００５９】
成形体（Ｙ）中の上記結晶体の含有量と、成形前の組成物Ｉ中の上記結晶体の含有量との差は、１０質量％以下が好ましく、１質量％以下がより好ましい。
上記の差を上記上限値以下とする観点から、成形工程は、組成物Ｉ中の配位促進剤（Ｃ）が反応又は相転移しない条件で行うことが好ましい。配位促進剤（Ｃ）が反応又は相転移しない条件については上記のとおりである。
【００６０】
結晶生成工程において成形体（Ｙ）に与える刺激は、配位促進剤（Ｃ）を反応又は相転移させる刺激であり、熱、光、水及び酸素からなる群から選ばれる少なくとも１種が好ましい。配位促進剤（Ｃ）を反応又は相転移させる刺激は１種でもよく２種以上でもよい。
熱としては、例えば４０〜５００℃の熱であってよい。光としては、例えば紫外線、可視光線、赤外線等が挙げられる。光の照射量は、光の種類や配位促進剤（Ｃ）の種類などに応じて適宜選択することができ、例えば波長３６０ｎｍの紫外線１ｍＪ／ｃｍ２以上とすることができる。２種以上の刺激を組合わせる例として、熱水を接触させる方法、蒸気に暴露する方法、酸素を含む雰囲気下で加熱又は光の照射を行う方法等が挙げられる。
【００６１】
結晶生成工程は、大気圧環境下で行ってもよく、加圧環境下で行ってもよい。
結晶生成工程を行う際の圧力は、１〜１００００ａｔｍが好ましく、１〜１００ａｔｍがより好ましい。圧力が上記上限値以下であれば、ソルボサーマル法のように密閉容器を使用する必要はなく、成形体（Ｚ）の生産性が優れる。
【００６２】
結晶生成工程では、成形体（Ｚ）中の上記結晶体の含有量を０．１質量％以上とすることが好ましい。成形体（Ｚ）中の上記結晶体の含有量は、１質量％以上がより好ましく、１０質量％以上がさらに好ましく、３０質量％以上が特に好ましい。成形体（Ｚ）中の上記結晶体の含有量が上記下限値以上であると、多孔質体としての機能性に優れる。
成形体（Ｚ）中の上記結晶体の含有量の上限は特に限定されず、例えば５０質量％であってよい。
即ち、成形体（Ｚ）中の上記結晶体の含有量は、０．１質量％〜５０質量％とすることが好ましい。成形体（Ｚ）中の上記結晶体の含有量は、１質量％〜５０質量％がより好ましく、１０質量％〜５０質量％がさらに好ましく、３０質量％〜５０質量％が特に好ましい。
成形体（Ｚ）中の上記結晶体の含有量と、成形体（Ｙ）中の上記結晶体の含有量との差は、１質量％以上が好ましく、１０質量％以上がより好ましい。
【００６３】
結晶生成工程の後、必要に応じて、得られた成形体（Ｚ）に対し、液体による成形体（Ｚ）の洗浄、コート剤による表面加工、埋もれている結晶体を露出させるための表面物理処理、成形体表面に凹凸構造を形成する表面付形処理等の処理を行ってもよい。
【００６４】
組成物Ｉが樹脂成分（重合体である有機物（Ｂ）、樹脂（Ｆ）等）を含む場合、結晶生成工程で得られる成形体（Ｚ）においては、結晶体（ＭＯＦ）の一部が樹脂の下に埋もれている。成形体（Ｚ）に対し、表面物理処理を施し、表層の樹脂被膜を取り除くことで、埋もれていた結晶体が表面に露出し、結晶体の多孔質性に由来する機能（吸着機能等。以下、「ＭＯＦ機能」とも記す。）が充分に発揮されるようになる。例えば、ガス吸着機能が大きく向上する。
【００６５】
表面物理処理は、成形体にダメージを与えないものであれば特に制限されず、公知の方法を用いることができる。
結晶体を露出させるためには、結晶体上に存在する樹脂薄膜を除去するだけでよいため、比較的温和な表面物理処理が好ましい。このような表面物理処理としては、コロナ処理、プラズマ処理、火炎処理等が挙げられる。これらの処理は、成形体に致命的なダメージを与えず、表面の活性化のみを行うために好適に用いることができる。
ただし、表面物理処理はこれらの方法に限定されず、サンドブラストのような物理的な表面粗化法、アーク放電のような強い電気ストレスを加える方法等も、目的に応じて使用できる。
具体的な処理条件の設定は、実際に成形体の処理を行い、確認しながら実施することか好ましい。
【００６６】
本態様の製造方法により得られる成形体は、表面に露出しているＭＯＦ比率（以下、「表面露出ＭＯＦ比率」とも記す。）が５〜９８％であることが好ましい。
表面露出ＭＯＦ比率は、成形体表面のうち、ＭＯＦ（結晶体）が露出している部分が占める割合を示す指標であり、下記式（１）により求められる。表面露出ＭＯＦ比率が上記下限値以上であれば、ＭＯＦ機能がより優れる。表面露出ＭＯＦ比率が上記上限値以下であれば、ＭＯＦの破損や脱落が生じにくく、ＭＯＦ機能の耐久性が優れる。
表面露出ＭＯＦ比率は、１０〜９０％がより好ましく、１５〜８０％がさらに好ましく、４６〜８０％が特に好ましい。
【００６７】
表面露出ＭＯＦ比率＝（Ａ／Ｂ）×１００    ・・・（１）
ただし、Ａは、Ｘ線光電子分光法（以下、「ＸＰＳ」とも記す。）により測定される成形体表面におけるＭＯＦ由来の金属原子の量（ａｔｍ％）を示し、
Ｂは、ＭＯＦにおける金属原子の量（ａｔｍ％）を示す。
【００６８】
ＸＰＳによる金属原子の量Ａは、ＸＰＳで測定される、リチウム以上の原子量を有する原子の全原子量（１００ａｔｍ％）に対する比率である。金属原子の量Ａの測定方法の詳細は、後述する実施例に示す。
ＭＯＦにおける金属原子の量Ｂは、ＭＯＦを構成する、リチウム以上の原子量を有する原子の全原子量（１００ａｔｍ％）に対する比率である。金属原子の量Ｂは、ＭＯＦの組成式から算出される。
成形体が複数のＭＯＦを含む場合、Ｂの値は、各ＭＯＦの質量を重みとして、各ＭＯＦの金属原子の量を加重平均した値とする。
表面露出ＭＯＦ比率は、成形体における結晶体の含有量、成形体に施す表面物理処理の条件等によって調整できる。
走査型電子顕微鏡（ＳＥＭ）に付属のエネルギー分散型Ｘ線分析（ＥＤＸ）装置により成形体表面の元素分析を行うことで、表面露出ＭＯＦ比率を簡易に確認することができる。ＥＤＸによる値は、必ずしも上記式（１）による値とは一致しないが、上記式（１）による値と同様の傾向を示す。例えばＥＤＸによる値が大きいほど、上記式（１）による値も大きい傾向がある。
【００６９】
以下に、表面露出ＭＯＦ比率の具体的な測定方法を例示する。
ＸＰＳ装置（Ｋｒａｔｏｓ社製）を用い、以下の条件で、成形体（積層体又はシート）の概中央部分を１０ｍｍ角、厚み５ｍｍ以内に切断し、測定サンプルとする。成形体の切断面のうち、中央付近１×２ｍｍの範囲を測定対象面とし、測定対象面の金属原子（Ｚｎ又はＺｒ）の量Ａ（ａｔｍ％）を測定する。この値と、成形体に用いたＭＯＦの金属原子（Ｚｎ又はＺｒ）の量Ｂ（ａｔｍ％）から、前記式（１）により表面露出ＭＯＦ比率（％）を算出する。
ＸＰＳ測定条件：Ｘ線源ＡｌＫα（モノクロ）を用い、ワイドスペクトルと、想定される元素のナロースペクトルを測定、これらの結果よりａｔｍ％を算出する。
【００７０】
表面付形処理によって成形体表面に形成する凹凸構造については上述のとおりである。
表面付形処理方法、つまり凹凸構造の形成方法に特に制限はなく、一般的な手法を用いることができる。例えば、表面に凹凸構造を有する型を加熱下で成形体表面に押し当てて凹凸構造を転写する方法、成形体表面をレーザー切削加工する方法等が挙げられる。
ピッチが１μｍ未満の微細凹凸構造を形成する場合、ナノインプリント技術を用いることが好ましい。ナノインプリント技術は、大きく分類すると、加熱して型を押しつける熱ナノインプリント技術、透明な型に光硬化性樹脂材料を注型して固める光ナノインプリント、シリコーンのような離型性良好な凸版に対象となる成形体を付着させ、必要な部分にプリントするマイクロコンタクトプリントなどがあり、いずれの方法も本発明に好適に用いることができる。
光硬化性樹脂材料としては、例えば、モノマー、オリゴマー等の重合性成分と、光重合開始剤とを含む組成物が挙げられる。重合性成分は有機物（Ｂ）であってもよい。重合性成分としての有機物（Ｂ）としては、例えば、金属配位部βと、光重合開始剤によって硬化反応を生じる官能基とを有する有機物が挙げられる。光重合開始剤によって硬化反応を生じる官能基としては、ラジカル重合性の不飽和結合が挙げられる。具体的化合物では、（メタ）アクリル酸エステル、スチレン系化合物が挙げられる。特に、硬化させるためには、重合性官能基を複数持つ多官能（メタ）アクリレート、ジビニルベンゼン系化合物等が挙げられる。
【００７１】
本発明の第３の態様は、上述の組成物Ｉを成形しつつ、組成物Ｉに刺激を与え、物質（Ａ）の金属原子αに有機物（Ｂ）の金属配位部βが配位してなる結晶体を生成させ、結晶体を含む成形体（Ｚ）を得る工程（以下、成形・結晶生成工程とも記す。）を含む成形体の製造方法である。
組成物Ｉの成形時に組成物Ｉに刺激を与えることで、配位促進剤（Ｃ）が反応又は相転移し、物質（Ａ）の金属原子αへの有機物（Ｂ）の金属配位部βの配位が進行し、結晶体が生成する。これにより、結晶体を含む成形体（Ｚ）が得られる。
【００７２】
組成物Ｉを成形する方法は、前記と同様、公知の成形方法を用いることができる。
組成物Ｉに与える刺激は、前記と同様、配位促進剤（Ｃ）を反応又は相転移させる刺激であり、熱、光、水及び酸素からなる群から選ばれる少なくとも１種が好ましい。
【００７３】
成形・結晶生成工程は、大気圧環境下で行ってもよく、加圧環境下で行ってもよい。
成形・結晶生成工程を行う際の圧力は、１〜１００００ａｔｍが好ましく、１〜１０ａｔｍがより好ましい。圧力が上記上限値以下であれば、ソルボサーマル法のように密閉容器を使用する必要はなく、成形体（Ｚ）の生産性が優れる。
【００７４】
成形・結晶生成工程では、成形体（Ｚ）中の上記結晶体の含有量を０．１質量％以上とすることが好ましい。成形体（Ｚ）中の上記結晶体のより好ましい含有量は上記と同様である。
成形体（Ｚ）中の上記結晶体の含有量と、成形前の組成物Ｉ中の上記結晶体の含有量との差は、１質量％以上が好ましく、１０質量％以上がより好ましい。
【００７５】
成形・結晶生成工程の後、必要に応じて、得られた成形体（Ｚ）に対し、液体による成形体（Ｚ）の洗浄、コート剤による表面加工、埋もれている結晶体を露出させるための表面物理処理、成形体表面に凹凸構造を形成する表面付形処理等の処理を行ってもよい。
【００７６】
上述の第２又は第３の態様の成形体の製造方法により得られる成形体（Ｚ）は、物質（Ａ）の金属原子αに上記有機物（Ｂ）の金属配位部βが配位してなる結晶体、つまりＭＯＦを含む。
成形体（Ｚ）は、配位促進剤（Ｃ）を含んでいてもよく、含んでいなくてもよい。洗浄工程を経た場合には、配位促進剤（Ｃ）の量が減少した、もしくは配位促進剤（Ｃ）を含まない成形体（Ｚ）が得られる。
【００７７】
〔成形体〕
本発明の第４の態様は、上記物質（Ａ）の金属原子αに、上記有機物（Ｂ）の金属配位部βが配位してなる結晶体と、上記配位促進剤（Ｃ）と、を含む成形体である。
本態様の成形体は、上述の第２又は第３の態様の成形体の製造方法により得ることができる。
なお、成形体の吸着性能は、ＢＥＴ比表面積を指標として評価することができる。ＢＥＴ比表面積は、窒素を吸着ガスとし、ＢＥＴ法により測定される比表面積である。測定は、ＢＥＴ比表面積計（島津製作所製）を用いて行うことができる。
得られる成型体は各種アプリケーションに展開可能であり、具体的にはガス分離、ガス貯蔵、センサ、ＤＤＳ（ドラッグデリバリーシステム）、電磁波シールド、選択的触媒、誘電体、ポーラスな単一金属の前駆体とした検知システム、ポーラスな金属酸化物の前駆体として検知システム、キャパシタ、電極等が挙げられる。
【００７８】
〔他の態様〕
本発明は、上記第１〜第４の態様に限定されるものではなく、本発明の趣旨を逸脱しない範囲内で、構成の付加、省略、置換、及びその他の変更が可能である。
【００７９】
本発明の他の一態様として、
亜鉛、銅、コバルト、クロム、アルミニウム、ニオブ、ジルコニウム、カドミウム、ニッケル、バナジウム、チタン、及びモリブデンからなる群から選ばれる少なくとも１種の金属原子（以下、金属原子α２とも記す。）を含む物質（Ａ２）と、
金属原子α２に配位可能な金属配位部（以下、金属配位部β２とも記す。）を保護基によって保護した刺激応答性金属配位部β３を２以上有し、前記保護基が、刺激を加えたときに脱保護可能な基である有機物（Ｂ２）と、
を含む組成物（以下、組成物ＩＩとも記す。）が挙げられる。
【００８０】
物質（Ａ２）は、金属原子αが金属原子α２である以外は、物質（Ａ）と同様であってよい。
有機物（Ｂ２）は、金属配位部βが金属配位部β２であり、金属配位部β２が保護で保護されている以外は、有機物（Ｂ）と同様であってよい。
【００８１】
組成物ＩＩにあっては、物質（Ａ２）と有機物（Ｂ２）とを含むため、ソルボサーマル法のような高圧環境でなくてもＭＯＦを生成可能であり、かつ成形可能な材料として保存が可能である。
有機物（Ｂ２）の金属配位部β２は、物質（Ａ２）の金属原子α２に配位しやすい。そのため、金属配位部β２が保護基によって保護されていない場合には、ソルボサーマル法のような高圧環境でなくても急速にＭＯＦの生成が進み、成形可能な材料として保存できない。
金属配位部β２を保護基によって保護した刺激応答性金属配位部β３は、ソルボサーマル法でのＭＯＦの合成に用いられているような密閉空間における高圧環境でも金属原子α２に配位しないか、又は配位しにくい。
したがって、組成物ＩＩに刺激が加わる前の状態では、金属原子α２への金属配位部β３の配位、それに伴う結晶体（ＭＯＦ）の生成は、進まないか進んでもわずかである。そのため、刺激応答性金属配位部β３の保護基が脱保護しない環境下に組成物ＩＩを置くことで、結晶体を生成させることなく組成物ＩＩを保存できる。
また、組成物ＩＩを成形する際の成形条件を、保護基が脱保護しない条件とすることで、結晶体を生成させることなく組成物ＩＩを成形できる。
成形後、得られた成形体に刺激を加えて刺激応答性金属配位部β３の保護基を脱保護し、金属配位部β２を生成させると、密閉空間における高圧環境でなくても、成形体中で金属原子α２への金属配位部β２の配位が進み、結晶体が生成する。
成形時に刺激を加え、結晶体を生成させることもできる。
加える刺激を調整することによって、脱保護する保護基の量を調整し、結晶体の生成速度を調整することもできる。
このようにして、結晶体を含む成形体が得られる。成形後又は成形時に結晶体を生成させるため、成形時に結晶体に加わる負荷によって結晶体が破損することを抑制できる。したがって、成形体中の結晶体の機能が十分に発現し得る。
【００８２】
前記保護基としては、意図した刺激により脱離することができるものであれば特に制限はない。例えば、有機物（Ｂ２）の金属配位部β２がカルボキシ基の場合、ベンジル基、アリル基、ジフェニルメチル基等の公知の保護基を採用することができる。また、保護基の導入および保護基の脱離の方法は、公知の方法により行うことができる。
例えば、カルボキシ基を光解離性保護基でエステル化することにより保護し、光照射により脱保護する方法（ＷＯ２００９／１１３３２２）などを採用することができる。
【００８３】
また、組成物ＩＩは、上記した配位促進剤（Ｃ）、有機物（Ｄ）、液状媒体（Ｅ）樹脂（Ｆ）及びその他の成分（Ｇ）からなる群より選ばれる少なくとも１つの成分を含有していてもよい。これらの成分の含有量については、組成物Ｉの場合と同様であってよい。
【００８４】
組成物ＩＩを用いた成形体の製造は、組成物Ｉを用いた成形体の製造と同様の手順で実施できる。例えば第２又は第３の態様の製造方法において組成物Ｉの代わりに組成物ＩＩを用いることで、結晶体を含む成形体（Ｚ２）を得ることができる。
【実施例】
【００８５】
次に、実施例により本発明をさらに詳細に説明するが、本発明はこれらの例によって何ら限定されるものではない。なお、実施例および比較例で使用される化合物、溶媒等は全て市販品を用いた。「室温」は１５±１５℃以内の温度である。【００８６】
（結晶形成の有無の評価）
成形体中の結晶形成の有無は、目視により確認した。【００８７】
（実施例１）
ジメチルホルムアミド４０ｇにテレフタル酸０．３４ｇを溶解し、次に硝酸亜鉛１．２１ｇを加え、完溶するまで撹拌し、溶液を得た。次に、この溶液にエポキシ樹脂１ｇを加えて、５分間激しく撹拌し、次に、ジシアンジアミドを２．０ｇ入れて５分間撹拌し、溶液状の組成物を得た。以上の組成物の調製は、室温にて行った。エポキシ樹脂としては、三菱ケミカル社製のフェノキシ樹脂（グレード名 １２５６）を使用した。
得られた組成物をコーターで厚さ１００μｍになるように塗布し、８０℃で５分間加熱乾燥させて、フィルム状の柔軟な膜（成形体）を得た。この膜に微結晶は見られなかった。また、上記乾燥条件では、乾燥後の膜にジメチルホルムアミドは残存していなかった。
得られた膜を１８０℃で３０分間加熱したところ、白色の微結晶が見られるフィルム状の膜（刺激後成形体）が得られた。【００８８】
（実施例２）
実施例１において、テレフタル酸のかわりに、テレフタル酸のポリエーテル（重量平均分子量１０００）（前記式（ｂ１）で表される構成単位を有するポリエーテル）を用いたこと以外は、実施例１と同様な操作を行い、溶液状の組成物を得て、フィルム状の柔軟な膜（成形体）を得た。この膜に微結晶は見られなかった。
この膜を１８０℃で３０分間加熱したところ、白色の微結晶が見られるフィルム状の膜が得られた。【００８９】
（比較例１）
実施例１において、溶液にエポキシ樹脂を加え撹拌した後にジシアンジアミドを添加しなかった以外は実施例１と同様な操作を行い、溶液状の組成物を得て、フィルム状の柔軟な膜（成形体）を得た。この膜に微結晶は見られなかった。
得られた膜を１８０℃で３０分間加熱したところ、フィルム状の膜が得られた。この膜に微結晶は見られなかった。【００９０】
（比較例２）
比較例１において、溶液にエポキシ樹脂を加え撹拌した後にトリエチルアミンを２．５ｇ入れ、５分間撹拌して溶液状の組成物を得た。この組成物中に白色微結晶が見られた。
得られた組成物をコーターで厚さ１００μｍになるように塗布し、８０℃で５分間加熱乾燥させて、フィルム状の柔軟な膜（成形体）を得た。この膜には白色微結晶が見られた。また、この膜は、膜中の結晶体の分布が不均一であった。これは、溶液状態で結晶化が進んだため、組成物中で結晶が十分に分散することが出来ず、かつ乾燥工程時に結晶体同士が集まったためと考えられる。【００９１】
（比較例３）
実施例１において、テレフタル酸のかわりにジフェニル０．３３ｇを用いたこと以外は、実施例１と同様な操作を行い、溶液状の組成物を得て、フィルム状の柔軟な膜（成形体）を得た。この膜は実施例１とほぼ同様な膜であり、微結晶は見られなかった。
得られた膜を１８０℃で３０分間加熱したところ、膜に変化はなかった。【００９２】
（比較例４）
実施例１において、硝酸亜鉛のかわりに酸化レニウム（ＶＩＩ）を用いたこと以外は、実施例１と同様な操作を行い、溶液状の組成物を得て、フィルム状の柔軟な膜（成形体）を得た。この膜は実施例１と同様な膜であり、微結晶は見られなかった。
得られた膜を１８０℃で３０分間加熱したところ、膜に変化はなかった。【００９３】
（実施例３）
実施例１において、乾燥条件を変更し、乾燥後の膜に残存するジメチルホルムアミドの量を膜の総質量に対して１０％としたこと以外は、実施例１と同様な操作を行い、溶液状の組成物を得て、フィルム状の柔軟な膜（成形体）を得た。この膜は実施例１とほぼ同様な柔軟な膜であり、微結晶は見られなかった。
得られた膜を１８０℃で３０分間加熱したところ、白色の微結晶が見られるフィルム状の膜が得られた。【００９４】
（実施例４）
実施例３において、溶媒乾燥前にポリアクリル酸を０．２ｇ添加したこと以外は、実施例３と同様な操作を行い、溶液状の組成物を得て、フィルム状の柔軟な膜（成形体）を得た。この膜は実施例３とほぼ同様な柔軟な膜であり、微結晶は見られなかった。
得られた膜を１８０℃で３０分間加熱したところ、白色の微結晶が見られるフィルム状の膜が得られた。【００９５】
（実施例５）
実施例１において、ジシアンジアミドのかわりにケトプロフェントリエチルアミン塩を添加したこと以外は、実施例１と同様な操作を行い、溶液状の組成物を得て、フィルム状の柔軟な膜（成形体）を得た。この膜は実施例１とほぼ同様な柔軟な膜であり、微結晶は見られなかった。
得られた膜に対し、紫外線を照射（水銀ランプ、２０Ｊ／ｃｍ２）したところ、白色の微結晶が見られるフィルム状の膜が得られた。【００９６】
（実施例６）
実施例１において、ジシアンジアミドのかわりに酸化カルシウム１ｇ及びピリジン１．２５ｇを添加したこと以外は、実施例１と同様な操作を行い、溶液状の組成物を得て、フィルム状の柔軟な膜（成形体）を得た。膜の形成後、得られた膜を離型フィルムで挟んだ。この膜は実施例１とほぼ同様な柔軟な膜であり、微結晶は見られなかった。
得られた膜から離型フィルムを剥がし、室温で１日静置したところ、白色の微結晶が見られるフィルム状の膜が得られた。【００９７】
（実施例７）
実施例６において、酸化カルシウム及びピリジンの代わりに鉄粉１ｇ及びピリジン１．２５ｇを添加したこと以外は、実施例６と同様な操作を行い、溶液状の組成物を得て、離型フィルムで挟まれたフィルム状の柔軟な膜（成形体）を得た。この膜は実施例６とほぼ同様な柔軟な膜であり、微結晶は見られなかった。
得られた膜から離型フィルムを剥がし、室温で１日静置したところ、白色の微結晶が見られるフィルム状の膜が得られた。【００９８】
上記実施例１〜７及び比較例１〜４で得た膜（成形体）の組成及び結晶形成の有無、並びに刺激後成形体の結晶形成の有無を表１に示す。【００９９】
【表１】
2019039509.tif 000003
【０１００】
（実施例８）
実施例１で得られたフィルム状の柔軟な膜（成形体）に、ピッチ２０μｍ、深さ１０μｍのラインアンドスペース構造を表面に有する金属ロールを押し当て、表面が付形された成形フィルムを得た。顕微鏡観察により、成形フィルム表面には、ピッチが約２０μｍ、深さが約１０μｍのラインアンドスペースが形成されていることが確認された。
【国際調査報告】
2019039509.tif 000004
2019039509.tif 000005
2019039509.tif 000006
2019039509.tif 000007